(57)【特許請求の範囲】
【請求項１】
下地に磁器タイルを接着するに際して、ＦＲＰ防水層を介在して硬化後の伸び率が６００〜１０００％の一液湿気硬化型弾性ウレタン系接着剤で磁器タイルを接着するとともに、目地にセメント系の目地材を充填して仕上るものであつて、ＦＰＲ防水層はガラス繊維に不飽和ポリエステル樹脂を含浸して未硬化状態の表面に無機骨材を散布して付着させたものからなり、目地セメント割れが無い状態に仕上ることを特徴とする磁器タイル張り防火防水工法。
【発明の詳細な説明】
【０００１】
【産業上の利用分野】
本発明は、ＦＲＰ防水層を介在する磁器タイル張り工法に関する。
【０００２】
【従来の技術】
建築におけるタイル張り工法としては、外装タイル張りはセメントモルタル（またはポリマーディスパージョンを混入したセメントモルタル）による張付けが主流である。また、コンクリート打ち込みによりタイル張りを同時に行うタイル打ち込みコンクリートパネルも製造が盛んである。
【０００３】
また、内装タイル張り工法としては、有機接着剤による張付けが主流であり、ＪＩＳＡ５５４８で規格化されている陶磁器質タイル用接着剤は主成分により、合成ゴム系ラテックス型，合成樹脂系エマルジョン型，エポキシ変性合成ゴム系ラテックス型，エポキシ樹脂系反応硬化型などがある。また、タイル張りの改修工事では接着剤も利用されている。
【０００４】
【発明が解決しようとする課題】
しかし、セメントモルタルを使用した場合は、耐久性は期待できるが、接着力が低いために、経時後に、下地材や磁器タイルの熱膨張の差異などにより、施工が適切でなければ剥落する危険性がある。また、接着層が重くなり、自重が大きくなる欠点があった。更に、施工効率も低い。
【０００５】
また、有機接着剤による施工では、下地の湿潤状態での接着性及び接着後の耐水性や耐熱性などに問題があった。
【０００６】
本発明の目的は、施工に高い技能を要せずに、被着体の熱膨張の差異及び躯体の動きを吸収できて、しかも耐水性や耐熱性にも優れている磁器タイル張り工法を提供することにある。
【０００７】
【課題を解決するための手段】
本発明は、下地に磁器タイルを接着するに際して、ＦＲＰ防水層を介在して硬化後の伸び率が６００〜１０００％の一液湿気硬化型弾性ウレタン系接着剤で磁器タイルを接着するとともに、目地にセメント系の目地材を充填して仕上げたものであって、ＦＰＲ防水層はガラス繊維に不飽和ポリエステル樹脂を含浸して未硬化状態の表面に無機骨材を散布して付着させたものからなり、目地セメント割れが無い状態に仕上ることを特徴とする磁器タイル張り防火防水工法に関するものである。
【００１０】次に、図面及び実施例により本発明を説明する。
【実施例】
図１は、本発明による防火防水工法の施工後の構成断面図を示す。下地１に磁器タイル５を接着するのに、ＦＲＰ防水層２を介在して、硬化後の伸び率が６００〜１０００％の一液湿気硬化型弾性ウレタン系接着剤４を使用して施工する防火防水工法である。
【００１１】
ＦＲＰ防水層２は、ガラス繊維に不飽和ポリエステル樹脂を含浸した繊維強化プラスチック（ＦＲＰ）が適用でき、下地１にガラス繊維マツトを敷き、不飽和ポリエステル樹脂を塗布含浸して、未硬化のＦＲＰ防水層２表面に、硅砂等の無機骨材３を散布する方法が、ガラス繊維への不飽和ポリエステル樹脂の含浸性、ＦＲＰ防水層の強度、耐薬品性、耐久性及び次工程の一液湿気硬化型弾性ウレタン系接着剤４との密着性の点で最適である。
【００１２】
一液湿気硬化型弾性ウレタン系接着剤には、ポリエステルポリオール或いはポリエーテルポリオールとジイソシアネートから合成されるＮＣＯ末端ウレタンプレポリマーからなるものがあり、常温で硬化し、硬化後の伸び率が６００〜１０００％の弾性のあるものが適用される。
【００１３】
実施例１
厚さ１５ｍｍの合板からなる下地１に、一液湿気硬化型弾性ウレタン樹脂プライマー（ジョリエースＪＵ−１２７０、アイカ工業株式会社製）を０．２Ｋｇ／ｍ２塗布し、硬化後に、米坪４５０ｇ／ｍ２のカラス繊維マットを敷き、低粘度（約１０００ｃｐｓ／２５℃）の不飽和ポリエステル樹脂（ジョリエースＪＥ−２０００、アイカ工業株式会社製）を約１．５Ｋｇ／ｍ２含浸して、塗布ローラーと脱泡ローラーを用いて均して、厚さ約１．５ｍｍのＦＲＰ防水層２を形成した面に、再度、不飽和ポリエステル樹脂を約０．３Ｋｇ／ｍ２塗布して、未硬化状態の表面に５号硅砂からなる無機骨材３を約１．５Ｋｇ／ｍ２散布して、表面を硅砂で粗面とした。
【００１４】
次に、硬化後の伸び率が約６００％の弾性の一液湿気硬化型ウレタン樹脂接着剤（ジョリエースＪＵ−１３９０Ｎ、アイカ工業株式会社製）４を上記硅砂散布粗面に約１．５Ｋｇ／ｍ２をくし目状に塗布し、その上に厚さ８．５ｍｍ、９２ｍｍ角で目地幅９ｍｍの磁器タイル５を張付けた。接着剤の硬化後に、磁器タイルの目地をセメント系の目地材６を充填して磁器タイル張りパネルとした。
【００１５】
比較例１
実施例１において、弾性の一液湿気硬化型ウレタン樹脂接着剤（ジョリエースＪＵ−１３９０Ｎ）の代りに、硬化後の伸び率が３％以下の硬質のエポキシ樹脂接着剤（アイカアイボンＥＸ−７７７）を使用した以外は同様に施工してパネルとした。
【００１６】
比較例２
実施例１において、弾性のウレタン樹脂接着剤（ジョリエースＪＵ−１３９０Ｎ）の代りに、セメントモルタルを約２０ｍｍ厚さにコテ塗りした以外は同様に施工してパネルとした。
【００１７】
次に、実施例１，比較例１及び２の磁器タイル張りパネルを長さ６００ｍｍ、幅３００ｍｍの大きさにした試験片を用いて、図２に示す如く、スパン４５０ｍｍの中央部表面タイル目地部（表面側）、及び図３に示す如く、中央部裏面合板部（裏面側）に、それぞれ曲げ変位２，４，６，８，１０ｍｍの荷重で曲げ試験を行い、異状なし（０）、目地セメント割れ（１）、セメントモルタル層または接着層の破損（２）、磁器タイルの割れ（３）、のいずれかを目視で測定した結果を表１に示す。
【００１８】
【表１】
0003616693.tif 000002
【００１９】
【発明の効果】
表１から明らかな如く、硬化後の伸び率が６００％以上の一液湿気硬化型弾性ウレタン系接着剤で施工した磁器タイル張りパネルは、曲げ変形荷重にも強く、表面側から荷重が負荷されても目地割れが発生しにくい。このため、磁器タイルの剥離や漏水などが発生しにくい。
一方、硬質のエポキシ接着剤で施工したもの、またはセメントモルタルで施工したものは、曲げ変形荷重に弱いために、破損箇所が目地セメント割れ以外に、接着層、又はセメントモルタル層、表面の磁器タイルにも発生している。
以上の点から、従来の施工方法に比べて格段の性能向上を図ることができる。
【００２０】
以上の如く、本発明の磁器タイル張り防火防水工法では、下地と磁器タイルとの熱膨張の差異や曲げ変形（歪み）を、介在する硬化後の伸び率が６００〜１０００％の一液湿気硬化型弾性ウレタン系接着剤が吸収するため目地割れ、接着層の破断、或いは磁器タイルの剥離などを回避できることから、信頼性の高い接着性能、防火防水性能を確保できる。
【００２１】
よって、ベランダ，屋上，バルコニーなどの防水防火工法として有用である。
【図面の簡単な説明】
【図１】本発明の磁器タイル張り防火防水工法の施工後の構成断面図。
【図２】本発明の実施例により得られた磁器タイル張りパネルの表面側から荷重を負荷した曲げ試験法の断面図。
【図３】本発明の実施例により得られた磁器タイル張りパネルの裏面側から荷重を負荷した曲げ試験法の断面図。
【符合の説明】
１  下地
２  ＦＲＰ防水層
３  無機骨材
４  一液湿気硬化型弾性ウレタン系接着剤
５  磁器タイル
６  目地材
【図１】
0003616693.tif 000003
【図２】
0003616693.tif 000004
【図３】
0003616693.tif 000005